(57)【要約】【課題】使用時の人体への影響が少なく、安全性の高いチタン酸化合物含有粒子、チタン酸化合物含有粒子の製造方法および、摩擦材を提供する。【解決手段】この発明のチタン酸化合物含有粒子は、チタン酸アルカリ金属粒子と、結合剤層と、を有し、当該チタン酸化合物含有粒子の５０％粒子径Ｄ５０が４０μｍ〜１００μｍであり、短径ｄが３μｍ以下かつ長径Ｌが５μｍ以上かつアスペクト比（Ｌ／ｄ）が３以上のチタン酸化合物含有粒子の含有割合が０．０５質量％以下であるチタン酸化合物含有粒子ものである。【選択図】なし【特許請求の範囲】
【請求項１】
チタン酸アルカリ金属粒子と、
結合剤層と、を有し、
当該チタン酸化合物含有粒子の５０％粒子径Ｄ５０が４０μｍ〜１００μｍであり、
短径ｄが３μｍ以下かつ長径Ｌが５μｍ以上かつアスペクト比（Ｌ／ｄ）が３以上の当該チタン酸化合物含有粒子の含有割合が０．０５質量％以下であるチタン酸化合物含有粒子。
【請求項２】
当該チタン酸化合物含有粒子のＳＰＡＮ値が０．１〜５．０である請求項１に記載のチタン酸化合物含有粒子。
【請求項３】
前記チタン酸アルカリ金属粒子に含まれるアルカリ金属が、カリウム、ナトリウム及びリチウムからなる群から選択される少なくとも一種である請求項１又は２に記載のチタン酸化合物含有粒子。
【請求項４】
前記結合剤層がフェノール樹脂を含み、
当該チタン酸化合物含有粒子の全量に対する、前記フェノール樹脂の含有量が、１質量％〜１０質量％である請求項１〜３のいずれかに記載のチタン酸化合物含有粒子。
【請求項５】
前記フェノール樹脂が、レゾール型フェノール樹脂である請求項４に記載のチタン酸化合物含有粒子。
【請求項６】
チタン化合物とアルカリ金属化合物を混合して混合物を得る原料混合工程と、
前記混合物を加熱してチタン酸アルカリ金属粒子を得る焼成工程と、
前記チタン酸アルカリ金属粒子を結合剤と混合して前記チタン酸アルカリ金属粒子の周囲の少なくとも一部を結合剤層で被覆して当該チタン酸化合物含有粒子を得る結合剤コーティング工程と、
を含むチタン酸化合物含有粒子の製造方法。
【請求項７】
前記結合剤コーティング工程の後に当該チタン酸化合物含有粒子を乾燥する乾燥工程を含む請求項６に記載のチタン酸化合物含有粒子の製造方法。
【請求項８】
前記チタン酸アルカリ金属粒子の５０％粒子径Ｄ５０を３０μｍ〜６０μｍとする請求項６又は７に記載のチタン酸化合物含有粒子の製造方法。
【請求項９】
前記焼成工程で、前記混合物を８００℃〜１３００℃の温度範囲内に加熱し、当該温度を１０分間〜１０時間にわたって維持する請求項６〜８のいずれか一項に記載のチタン酸化合物含有粒子の製造方法。
【請求項１０】
前記チタン酸アルカリ金属粒子に含まれるアルカリ金属を、カリウム、ナトリウム及びリチウムからなる群から選択される少なくとも一種とする請求項６〜９のいずれか一項に記載のチタン酸化合物含有粒子の製造方法。
【請求項１１】
前記結合剤コーティング工程で用いる前記結合剤を、レゾール型フェノール樹脂を含むものとする請求項６〜１０のいずれか一項に記載のチタン酸化合物含有粒子の製造方法。
【請求項１２】
請求項１〜請求項５のいずれか一項に記載のチタン酸化合物含有粒子を含有することを特徴とする摩擦材。
【発明の詳細な説明】
【技術分野】
【０００１】
この発明は、チタン酸アルカリ金属粒子を含むチタン酸化合物含有粒子、チタン酸化合物含有粒子の製造方法および、摩擦材に関するものであり、特に、使用上の健康安全性の向上に寄与することのできる技術を提案するものである。
【背景技術】
【０００２】
自動車、鉄道車両、航空機及び産業機械類等における制動装置を構成するブレーキライニング、ディスクパッド、クラッチフェージング等の摩擦摺動部材用の摩擦材として、従来は、アスベスト（石綿）を有機もしくは無機系の結合剤で結着させて使用されていた。しかるに、アスベストは、摩擦材に求められる耐熱性を含む所要の摩擦摩耗特性を十分に得ることができないだけでなく、発癌性等の人体や環境への有害性の問題があることから、これに代替する材料が希求されている。
【０００３】
このような状況の下、近年は、上述した摩擦材に、アスベストのような発癌性を示さないチタン酸カリウムに代表されるチタン酸アルカリ金属を用いることが検討されており、この代替材料の開発が進められている。特に、チタン酸アルカリ金属のなかでもチタン酸カリウムは、優れた耐熱性を有するとともに、摩擦ブレーキのフェード現象の防止や摩擦特性の熱安定性向上の効果がある。
【０００４】
この種の技術としては、たとえば特許文献１及び２に記載されたもの等がある。
特許文献１には、「細孔直径０．０１〜１．０μｍの範囲の積算細孔容積が５％以上であり、チタン酸塩化合物の結晶粒が結合してなる多孔質チタン酸塩化合物粒子であって、表面に疎水性表面処理剤からなる処理層が形成されていることを特徴とする、多孔質チタン酸塩化合物粒子」が開示されている。特許文献１では、この「多孔質チタン酸塩化合物粒子」によると、「摩擦材に用いた場合に優れた耐フェード性、防湿性を付与することができる。」とされている。
【０００５】
また、特許文献２には、「熱安定性が高い上、摩擦材用の基材繊維及び／又は摩擦調整材として優れた主に棒状、柱状、円柱状、短冊状、粒状及び／又は板状の形状を有するチタン酸アルカリからなる中空体粉末及びその製造方法、並びにこれを含有する摩擦材を提供する」ことを目的として、「棒状、柱状、円柱状、短冊状、粒状及び／又は板状の形状を有するチタン酸アルカリ粒子が結合した中空体の殻からなるチタン酸アルカリの中空体粉末」が提案されている。
【先行技術文献】
【特許文献】
【０００６】
【特許文献１】国際公開第２０１７／０５１６９０号
【特許文献２】特開２００９−１１４０５０号公報
【発明の概要】
【発明が解決しようとする課題】
【０００７】
ところで、チタン酸アルカリ金属は、上述したように優れた特性を有することから、摩擦材等の所定の用途に用いることが有望であるも、そのチタン酸アルカリ金属の粒子には、特許文献１、２にも記載されているように、平均繊維長が１０〜２０μｍ、平均繊維径が０．１〜０．５μｍの繊維状のものが含まれることがある。世界保健機関（ＷＨＯ）は、いわゆるＷＨＯファイバーと称される繊維の条件として、長さ（長径Ｌ）が５μｍより長く、太さ（短径ｄ）が３μｍ未満であり、長さと太さの比（アスペクト比）が３：１より大きいことを定めており、チタン酸アルカリ金属粒子は、このような環境衛生上の観点から更なる改善の余地がある。
特許文献１、２では、上記のようなチタン酸アルカリ金属の繊維状の微細な粒子を減じるための具体的な手法について十分に検討されているとは言い難い。
【０００８】
この発明は、このような問題に対処するべくなされたものであり、その目的は、使用時の人体への影響が少なく、安全性の高いチタン酸化合物含有粒子、チタン酸化合物含有粒子の製造方法および、摩擦材を提供することにある。
【課題を解決するための手段】
【０００９】
発明者らは鋭意検討の結果、チタン酸アルカリ金属粒子を予め、結合剤と混合させて、チタン酸アルカリ金属粒子に結合剤層をコーティングすることにより、粒子サイズが増大し、所定の用途で所要の特性を維持しながらも、人体への影響が少なくなって安全性が高まることを見出した。
【００１０】
このような知見に基づいた、この発明のチタン酸化合物含有粒子は、チタン酸アルカリ金属粒子と、結合剤層と、を有し、当該チタン酸化合物含有粒子の５０％粒子径Ｄ５０が４０μｍ〜１００μｍであり、短径ｄが３μｍ以下かつ長径Ｌが５μｍ以上かつアスペクト比（Ｌ／ｄ）が３以上の当該チタン酸化合物含有粒子の含有割合が０．０５質量％以下であるものである。
【００１１】
この発明のチタン酸化合物含有粒子は、当該チタン酸化合物含有粒子のＳＰＡＮ値が、０．１〜５．０であることが好ましい。
【００１２】
また、この発明のチタン酸化合物含有粒子は、前記チタン酸アルカリ金属粒子に含まれるアルカリ金属が、カリウム、ナトリウム及びリチウムからなる群から選択される少なくとも一種であることが好ましい。
【００１３】
また、この発明のチタン酸化合物含有粒子は、前記結合剤層がフェノール樹脂を含み、当該チタン酸化合物含有粒子の全量に対する、前記フェノール樹脂の含有量が、１質量％〜１０質量％であることが好ましい。
【００１４】
また、この発明のチタン酸化合物含有粒子は、前記フェノール樹脂が、レゾール型フェノール樹脂であることが好ましい。
【００１５】
この発明のチタン酸化合物含有粒子の製造方法は、チタン化合物とアルカリ金属化合物を混合して混合物を得る原料混合工程と、前記混合物を加熱してチタン酸アルカリ金属粒子を得る焼成工程と、前記チタン酸アルカリ金属粒子を結合剤と混合して前記チタン酸アルカリ金属粒子の周囲の少なくとも一部を結合剤層で被覆して当該チタン酸化合物含有粒子を得る結合剤コーティング工程と、を含むものである。
【００１６】
ここで、この発明のチタン酸化合物含有粒子の製造方法では、前記結合剤コーティング工程の後に当該チタン酸化合物含有粒子を乾燥する乾燥工程を含んでもよい。
【００１７】
またここで、この発明のチタン酸化合物含有粒子の製造方法では、前記チタン酸アルカリ金属粒子の５０％粒子径Ｄ５０を３０μｍ〜６０μｍとすることが好ましい。
【００１８】
なお、この発明のチタン酸化合物含有粒子の製造方法では、前記焼成工程で、前記混合物を８００℃〜１３００℃の温度範囲内に加熱し、当該温度を１０分間〜１０時間にわたって維持することが好ましい。
【００１９】
この発明のチタン酸化合物含有粒子の製造方法では、前記チタン酸アルカリ金属粒子に含まれるアルカリ金属を、カリウム、ナトリウム及びリチウムからなる群から選択される少なくとも一種とすることが好ましい。
【００２０】
この発明のチタン酸化合物含有粒子の製造方法では、前記結合剤コーティング工程で用いる前記結合剤を、レゾール型フェノール樹脂を含むものとすることが好ましい。
また、この発明の摩擦材は、上記のいずれかのチタン酸化合物含有粒子を含有するものである。
【発明の効果】
【００２１】
この発明によれば、チタン酸化合物含有粒子が結合剤層を含み、チタン酸化合物含有粒子の５０％粒子径Ｄ５０が４０μｍ〜１００μｍであって、所定の寸法のチタン酸化合物含有粒子の含有割合が０．０５質量％以下であることにより、使用時に人体への影響が少なく、安全性を高めることができる。
【図面の簡単な説明】
【００２２】
【図１】実施例のチタン酸化合物含有粒子のコーティング前のチタン酸カリウム粒子のＳＥＭ画像である。
【図２】実施例１のチタン酸化合物含有粒子のＳＥＭ画像である。
【図３】実施例７のチタン酸化合物含有粒子のＳＥＭ画像である。
【図４】実施例８のチタン酸化合物含有粒子のＳＥＭ画像である。
【図５】実施例１のチタン酸化合物含有粒子の体積頻度分布を示すグラフである。
【図６】実施例２のチタン酸化合物含有粒子の体積頻度分布を示すグラフである。
【図７】実施例３のチタン酸化合物含有粒子の体積頻度分布を示すグラフである。
【図８】実施例４のチタン酸化合物含有粒子の体積頻度分布を示すグラフである。
【図９】実施例５のチタン酸化合物含有粒子の体積頻度分布を示すグラフである。
【図１０】実施例６のチタン酸化合物含有粒子の体積頻度分布を示すグラフである。
【図１１】実施例７のチタン酸化合物含有粒子の体積頻度分布を示すグラフである。
【図１２】実施例８のチタン酸化合物含有粒子の体積頻度分布を示すグラフである。
【発明を実施するための形態】
【００２３】
以下に、この発明の実施の形態について詳細に説明する。
この発明の一の実施形態のチタン酸化合物含有粒子は、チタン酸アルカリ金属粒子と結合剤層とを有し、当該チタン酸化合物含有粒子の５０％粒子径Ｄ５０が４０μｍ〜１００μｍであり、短径ｄが３μｍ以下かつ長径Ｌが５μｍ以上かつアスペクト比（Ｌ／ｄ）が３以上のチタン酸化合物含有粒子の含有割合が０．０５質量％以下である。このようなチタン酸化合物含有粒子は、詳細については後述するように、チタン酸アルカリ金属粒子を形成した後に、当該チタン酸アルカリ金属粒子を、所定の条件で結合剤と混合させることにより製造することができる。
【００２４】
（チタン酸化合物含有粒子）
チタン酸化合物含有粒子は、主としてチタン酸アルカリ金属を含有するチタン酸アルカリ金属粒子と、その周囲の少なくとも一部を覆って付着した結合剤層とを含んで構成される。
【００２５】
チタン酸アルカリ金属は、チタン酸化合物の一種であって、一般式Ｍ2Ｏ・ｎＴｉＯ2（式中、Ｍはアルカリ金属元素、ｎは１〜１２の整数）で表されるものである。チタン酸アルカリ金属に含まれるアルカリ金属として具体的には、リチウム、ナトリウム、カリウム、ルビジウム、セシウム、フランシウムが挙げられ、特に、カリウム、ナトリウム及びリチウムからなる群から選択される少なくとも一種とすることが好ましい。このうち、たとえば、一般式Ｍ2Ｏ・ｎＴｉＯ2（ｎは１〜１２の整数）で示されるチタン酸アルカリ金属のなかでも具体的には、６チタン酸ナトリウム（Ｎａ2Ｔｉ6Ｏ13）、８チタン酸ナトリウム（Ｎａ2Ｔｉ8Ｏ17）、６チタン酸カリウム（Ｋ2Ｔｉ6Ｏ13）、８チタン酸カリウム（Ｋ2Ｔｉ8Ｏ17）、５チタン酸リチウム（Ｌｉ4Ｔｉ5Ｏ12）等を挙げることができる。このうち、たとえば、６チタン酸カリウム（Ｋ2Ｏ・６ＴｉＯ2）又は８チタン酸カリウム（Ｋ2Ｏ・８ＴｉＯ2）は、トンネル構造の結晶構造を有し、これを含有させた摩擦材は特に耐熱性等に優れた特性を有する。
【００２６】
チタン酸化合物含有粒子中のチタン酸アルカリ金属の含有量は、好ましくは５０質量％〜９９質量％、より好ましくは８０質量％〜９９質量％とする。チタン酸化合物含有粒子中のチタン酸アルカリ金属の含有量が上記範囲から外れた場合には、チタン酸化合物含有粒子を維持できなくなり、生産性の観点から好ましくない。
【００２７】
チタン酸アルカリ金属粒子の周囲の結合剤層は、チタン酸アルカリ金属粒子それ自体の粒子サイズを増大させ、また場合によってはチタン酸アルカリ金属粒子どうしを結合させるべくも機能し、それにより、人体に影響を及ぼし得る繊維状の微細な粒子を有効に低減させる。
【００２８】
結合剤層は、フェノール樹脂、エポキシ樹脂、ポリイミド樹脂、ポリアミド樹脂、不飽和ポリエステル樹脂、ベンゾオキサジン樹脂、シアナートエステル樹脂、メラミン樹脂、ユリア樹脂、ポリウレタン樹脂、ジアリルフタレート樹脂、シリコーン樹脂、ビニルエステル樹脂からなる群より選択される少なくとも一種を含むことができるが、なかでも、フェノール樹脂を含むことが好ましい。フェノール樹脂は、チタン酸化合物含有粒子を用いて摩擦材組成物等を作製する場合に配合される多数の材料のうちの一つとされることがある。それ故に、結合剤層がフェノール樹脂を含む場合は、粒子サイズの増大によって健康上の安全性を高めつつ、フェノール樹脂を含むことにより、摩擦材等の所要の要求性能が有効に確保される。結合剤層は一般に、チタン酸アルカリ金属粒子の周囲に直接付着していることがある。
【００２９】
結合剤層は、レゾール型フェノール樹脂やノボラック型フェノール樹脂等のフェノール樹脂を単独あるいは２種類以上を併用して使用することができる。
【００３０】
ここで、レゾール型フェノール樹脂とは、フェノール類とアルデヒド類とをアルカリ性触媒下で反応して得られるものである。通常、フェノール類に対するアルデヒド類のモル比（アルデヒド類／フェノール類）を１．３〜３．０として反応させて得ることができる。
【００３１】
レゾール型フェノール樹脂を製造するために使用されるフェノール類としては、例えばフェノール、クレゾール、キシレノール、レゾルシン、ハイドロキノン、ｔｅｒｔ−ブチルフェノール、フェニルフェノール、ビフェノール、ビスフェノールＡ、ビスフェノールＦ等を挙げることができる。中でも反応性、価格の点からフェノールがよい。これらは単独または２種以上の混合物として使用することができる。
【００３２】
また、アルデヒド類としては、ホルムアルデヒド、パラホルムアルデヒド、ポリオキシメチレン、トリオキサン等が挙げられる。
【００３３】
レゾール型フェノール樹脂の重量平均分子量は３００〜３０００の範囲であることが好ましい。
この重量平均分子量はゲルパーミエーションクロマトグラフ（ＧＰＣ）により、ポリスチレンを標準物質として作成した検量線をもとに算出することができる。
【００３４】
ノボラック型フェノール樹脂とは、フェノール類とアルデヒド類とを酸性触媒下で縮合させて得られるものである。通常、フェノール類に対するアルデヒド類のモル比（アルデヒド類／フェノール類）を０．５〜０．９として反応させて得ることができる。
【００３５】
ノボラック型フェノール樹脂を製造するために使用されるフェノール類としては、例えばフェノール、クレゾール、キシレノール、レゾルシン、ハイドロキノン、ｔｅｒｔ−ブチルフェノール、フェニルフェノール、ビフェノール、ビスフェノールＡ、ビスフェノールＦ等を挙げることができ、これらは単独または２種以上の混合物として使用することができる。
【００３６】
また、アルデヒド類としては、ホルムアルデヒド、パラホルムアルデヒド、ポリオキシメチレン、トリオキサン等が挙げられる。
【００３７】
ノボラック型フェノール樹脂の重量平均分子量は５００〜１００００の範囲であることが好ましい。  この重量平均分子量はゲルパーミエーションクロマトグラフ（ＧＰＣ）により、ポリスチレンを標準物質として作成した検量線をもとに算出することができる。
【００３８】
また、ノボラック型フェノール樹脂を使用する場合、硬化剤としてヘキサメチレンテトラミンを混合して用いることも可能である。
【００３９】
結合剤層に含まれ得るフェノール樹脂としては様々に変性されたものを用いることもできる。たとえば、ＮＢＲ変性フェノール樹脂、ＳＢＲ変性フェノール樹脂、アクリル変性フェノール樹脂、シリコーン変性フェノール樹脂、アラルキル変性フェノール樹脂等がある。
【００４０】
結合剤層に用いるフェノール樹脂は液体状で使用される。この際、樹脂固形分は１０質量％〜６０質量％であることが好ましい。この結合剤層に使用される溶媒は水以外に有機溶媒を使用してもよい。この際の有機溶媒としては、例えばメタノール、エタノール、イソプロピルアルコール、アセトン、メチルエチルケトン、メチルイソブチルケトン、トルエン、キシレン、エチレングリコール、プロピレングリコール等が挙げられる。中でも乾燥性の面で低沸点の有機溶媒が好ましい。
【００４１】
結合剤層がフェノール樹脂を含む場合、チタン酸化合物含有粒子中のフェノール樹脂の含有量（つまり、チタン酸化合物含有粒子の全量に対する、フェノール樹脂の含有量）は、好ましくは１質量％〜１０質量％、より好ましくは１質量％〜５質量％であり、さらに好ましくは２質量％〜４質量％である。フェノール樹脂の含有量が上記下限値よりも少ない場合には、粒子サイズ増大の効果が十分に得られないおそれがあり、この一方で、フェノール樹脂の含有量が上記上限値よりも多い場合には、粒子サイズが大きくなりすぎる、あるいは均一な混合が困難となる可能性がある。フェノール樹脂の含有量は、５５０℃で５時間焼成後の重量減少率により測定する。
【００４２】
さらにチタン酸化合物含有粒子は、たとえば鉱石由来等の珪素を含むことがあるが、珪素を含む場合であっても、その珪素含有量は、たとえば３質量％以下、好ましくは２質量％以下である。
【００４３】
その他、チタン酸化合物含有粒子は、たとえば鉱石由来等のＦｅ、Ｍｇ、Ａｌ、Ｖからなる群から選択される少なくとも一種の元素をさらに含むことがある。これらの元素の含有量は合計、たとえば４質量％以下、典型的には３質量％以下である。
【００４４】
上述したようなチタン酸化合物含有粒子は、結合剤層が存在することに起因して、当該粒子の多くが、丸みを帯びた球等の形状になる傾向がある。これは、人体への影響が懸念される繊維状の粒子が少ないことを意味するので、健康上の安全性の観点から望ましい。
【００４５】
チタン酸化合物含有粒子の５０％粒子径Ｄ５０は、４０μｍ〜１００μｍであり、４０μｍ〜８０μｍであることが好ましい。また、チタン酸化合物含有粒子の１０％粒子径Ｄ１０は、１０μｍ〜５０μｍ、さらに１０μｍ〜４０μｍであることが好適である。そしてまた、チタン酸化合物含有粒子の９０％粒子径Ｄ９０は、好ましくは４０μｍ〜１５０μｍであり、より好ましくは５０μｍ〜１３０μｍである。また、チタン酸化合物含有粒子の最大粒子径Ｄｍａｘの好ましい範囲は、７０μｍ〜２５０μｍ、特に８０μｍ〜２１０μｍである。チタン酸化合物含有粒子の各粒子径が上記範囲から外れた場合には、チタン酸化合物含有粒子を自動車、鉄道車両、航空機及び産業機械類等における制動装置を構成するブレーキライニング、ディスクパッド、クラッチフェージング等の摩擦摺動部材用の摩擦材に適用する場合に、摩擦材の配合設計や原材料管理の困難性の観点から好ましくない可能性がある。
【００４６】
そして、チタン酸化合物含有粒子のＳＰＡＮ値は、０．１〜５．０、さらに０．２〜２．５であることが好適である。このＳＰＡＮ値は、粒度分布のシャープさを示す指標であり、式：ＳＰＡＮ値＝（Ｄ９０−Ｄ１０）／Ｄ５０で表されるものである。チタン酸化合物含有粒子のＳＰＡＮ値が上記範囲から外れた場合には、チタン酸化合物含有粒子を自動車、鉄道車両、航空機及び産業機械類等における制動装置を構成するブレーキライニング、ディスクパッド、クラッチフェージング等の摩擦摺動部材用の摩擦材に適用する場合に、摩擦材の配合設計や原材料管理の困難性の観点から好ましくない可能性がある。
【００４７】
なお、上述した５０％粒子径Ｄ５０、１０％粒子径Ｄ１０、９０％粒子径Ｄ９０及び最大粒子径Ｄｍａｘは、１万個以上のチタン酸化合物含有粒子について、粒度・形状分布測定器を用いて各粒子の投影像の面積を測定し、各粒子の体積を、その面積と同じ面積を有する円と等しい直径の球の体積と仮定し、その体積頻度分布から、累積体積が１０％、５０％、９０％又は１００％になる直径を求める。
【００４８】
チタン酸化合物含有粒子は、短径が３μｍ以下かつ長径が５μｍ以上かつアスペクト比が３以上であるものの含有割合が０．０５質量％以下、好ましくは０．０２５質量％以下、より好ましくは０．０１質量％以下である。短径ｄが３μｍ以下かつ長径Ｌが５μｍ以上かつアスペクト比（Ｌ／ｄ）が３以上であるチタン酸化合物含有粒子（以下、「繊維状粒子」ともいう。）の含有割合の測定は、次のようにして行う。まず、粒度・形状分布測定器を用いて、１万個以上の各チタン酸化合物含有粒子の投影像で、その投影像の輪郭線上の任意の二点間の最大長さを長径Ｌとし、前記長径に垂直な方向の最小長さを短径ｄとして、繊維状粒子を特定する。そして、粒度・形状分布測定器を用いて、上記のようにして特定された繊維状粒子の投影像の周長を測定し、その周長と同じ円周を有する円を断面とする球の体積と、チタン酸アルカリ金属（チタン酸カリウム等）の真密度の理論値から、各繊維状粒子の質量を求める。その後、各繊維状粒子の質量を積算して繊維状粒子の合計質量を算出し、この繊維状粒子の合計質量が、測定に使用したチタン酸化合物含有粒子の全質量に占める割合を、繊維状粒子の含有割合とする。粒度・形状分布測定器としては、株式会社セイシン企業製のＰＩＴＡ−３型を用いることができる。なお、チタン酸化合物含有粒子には、比較的少量のフェノール樹脂等の結合剤層が均一に分散して含まれ得ることから、上記の真密度として、結合剤層を考慮せずにチタン酸アルカリ金属の真密度を用いても、繊維状粒子の含有割合の算出結果に大きな影響を及ぼさない。
この明細書では、実際のＷＨＯファイバーの定義に関わらず、短径ｄが３μｍ以下かつ長径Ｌが５μｍ以上かつアスペクト比（Ｌ／ｄ）が３以上であるチタン酸化合物含有粒子を対象とし、当該チタン酸化合物含有粒子を繊維状粒子とする。したがって、この発明には、ＷＨＯファイバーの含有割合によらず、当該繊維状粒子の含有割合が０．０５質量％以下であるものが含まれる。
【００４９】
（製造方法）
上述したようなチタン酸化合物含有粒子を製造するには、たとえば、チタン化合物とアルカリ金属化合物を混合して混合物を得る原料混合工程と、前記混合物を加熱してチタン酸アルカリ金属粒子を得る焼成工程と、必要に応じて前記焼成物を粉砕して粉末状にする粉砕工程と、前記チタン酸アルカリ金属粒子を結合剤と混合させ、チタン酸アルカリ金属粒子の周囲の少なくとも一部を結合剤層で被覆してチタン酸化合物含有粒子を得る結合剤コーティング工程とを行う。なお、チタン酸化合物含有粒子の製造においては、必要に応じて結合剤コーティング工程で得られたチタン酸化合物含有粒子を乾燥する乾燥工程を含んでいてもよい。
【００５０】
原料混合工程では、原料として、チタン化合物とアルカリ金属化合物を用いる。
チタン化合物としては、たとえば、二酸化チタン、亜酸化チタン、オルトチタン酸もしくはその塩、メタチタン酸もしくはその塩、水酸化チタン及び、ペルオクソチタン酸もしくはその塩等からなる群から選択される一種を、又は二種種以上を組み合せて用いることができる。これらのなかでも二酸化チタンが好ましい。二酸化チタンはアルカリ金属化合物との混合性及び反応性に優れ、また比較的安価であることによる。二酸化チタンを用いる場合、その結晶形がルチル型またはアナターゼ型であるものが好ましい。
【００５１】
チタン化合物は一般に、粒子状、なかでも、顆粒を含む凝集体又は造粒体の形態で用いられる。なお、この凝集体とは、一次粒子が凝集した二次粒子や、二次粒子が凝集した三次粒子、それ以上の次数の粒子等の粗大粒子が形成されたものを意味する。特に二酸化チタンの凝集体又は造粒体が好適である。
チタン化合物の平均粒子径は、均一な混合を効率的に行うため、好ましくは０．１ｍｍ以上、より好ましくは０．５〜１０ｍｍ、さらに好ましくは０．５〜１ｍｍとする。但し、平均粒子径が１０ｍｍを超える大きな凝集体又は造粒体であっても、解砕ないし粉砕により平均粒子径を１０ｍｍ以下にして用いることは可能である。なおここで、平均粒子径は、ＪＩＳ  Ｋ００６９の化学製品のふるい分け試験方法に従って測定した値を意味する。後述するアルカリ金属化合物の平均粒子径についても同様である。
【００５２】
チタン化合物の凝集体としては、硫酸チタンや硫酸チタニルから製造される硫酸法酸化チタン、四塩化チタンを気相で酸化もしくは加水分解して製造される気相法酸化チタン、又は、四塩化チタン水溶液もしくはアルコキシチタンを中和もしくは加水分解して製造されるもの等を使用することができる。また、チタン化合物の凝集体に代えて、チタン化合物の造粒体を用いることもできる。チタン化合物の造粒体は、市販の微粒酸化チタンをスプレードライにより造粒したり、バインダーを添加して混練して造粒したりすること等により得ることができる。
【００５３】
アルカリ金属化合物は、カリウム化合物、ナトリウム化合物およびリチウム化合物からなる群から選択される少なくとも一種とすることが好ましい。より具体的には、カリウム、ナトリウム及び／又はリチウムの酸化物、炭酸塩、水酸化物又はシュウ酸塩等とすることができるが、焼成で溶融する炭酸塩又は水酸化物が特に好適である。
なお、チタン酸アルカリ金属粒子としてチタン酸カリウム粒子を得る場合、酸化チタンなどのチタン化合物と炭酸カリウムなどのカリウム化合物を混合させるが、この場合、炭酸リチウム等のリチウム化合物をカリウム化合物に混合することによって、得られるチタン酸カリウムが望ましい形状に制御される。
【００５４】
アルカリ金属化合物は粒子状のものとすることができる。アルカリ金属化合物の平均粒子径は、取扱いが容易なことから、好ましくは０．１ｍｍ〜１０ｍｍ、より好ましくは０．５ｍｍ〜１０ｍｍ、さらに好ましくは０．５ｍｍ〜１ｍｍとする。
【００５５】
チタン化合物とアルカリ金属化合物の混合比率については、例えば、合成しようとするチタン酸アルカリ金属がチタン酸カリウムである場合、カリウム化合物中のカリウム原子のモル数に対するチタン化合物中のチタン原子のモル数のモル比が２．６〜３．３、さらには２．６〜３．０となる比率とすることが好適である。
【００５６】
なお、チタン化合物とアルカリ金属化合物の混合物に、必要に応じて、粉末状の金属チタン及び／又は水素化チタンを、たとえばチタン化合物中のチタン原子１モルに対して０．０１モル〜０．２モルで含ませることもできる。この場合、上述したチタン化合物とアルカリ金属化合物の混合比率におけるチタン化合物のチタン源には、このような金属チタン又は水素化チタンも含めて調整する。また混合時に、マグネシウム化合物やバリウム化合物等のアルカリ土類金属化合物を添加してもよい。アルカリ土類金属化合物の添加により、繊維状の粒子の生成を抑制することができる。また、混合物は、チタン酸アルカリ金属の生成に影響を及ぼさない程度の微量で、Ｆｅ2Ｏ3、Ａｌ2Ｏ3、ＳｉＯ2、ＣｅＯ2、ＷＯ3、ＺｒＯ2、Ｚｒ（ＣＯ3）2、ＣａＣＯ3等の無機酸化物その他の化合物を含むものとすることもできる。
混合物は、固形分換算したときに、チタン化合物およびカリウム化合物を、８５質量％〜１００質量％、さらには８５質量％〜９７質量％で含むものとすることが好ましい。
【００５７】
原料混合工程では、乾式混合又は湿式混合のいずれも採用してもよいが、工程を簡略化できる点で乾式混合が好ましい。
ここで混合手段としては、振動ミル、振動ロッドミル、振動ボールミル、ビーズミル、ターボミル、遊星ボールミルなどの機械的粉砕手段を採用することができる。特に、粉砕メディアとして棒状のロッドを充填した振動ロッドミルが好ましい。振動ロッドミル等の振動ミルでチタン化合物とアルカリ金属化合物を粉砕・混合する場合、ミル内部でのチタン化合物の付着ないし固着を抑制するため、メタノールもしくはエタノール等のアルコールを、たとえば混合物の重量に対して０．１〜３．０重量％程度で添加することができる。また、振動ミルなどの混合容器内でのチタン化合物の凝集や固着を抑制するため、凝集防止剤や潤滑剤などの添加剤として、たとえば木粉、パルプ粉もしくは天然繊維粉等を添加してもよい。
なお、湿式混合を採用する場合、溶媒として、純水、アルコールやアセトン、ＭＥＫ、ＴＨＦ等の一般的な有機溶媒等を用いることができ、混合粉末の分散性を向上させて均一に混合させるため、界面活性剤や分散剤を併用することが好ましい。
【００５８】
次いで、上述した原料混合工程で得られる混合物を、たとえばロータリーキルン等に装入して流動させながら、所定の温度に加熱する焼成工程を行う。これにより、混合物が焼成されて、チタン酸アルカリ金属粒子が得られる。ロータリーキルン以外の炉もしくは反応容器等を用いることも可能であるが、ロータリーキルンは生産性の点で好適である。
【００５９】
ここでは、反応を促進させるとともに、チタン酸アルカリ金属粒子を合成するため、加熱時の最高温度として温度を、８００℃以上、さらに９００℃より高くするとともに、１３００℃以下とすることが好ましい。
また、上記の温度範囲内に保持する時間は、１０分間〜１０時間、好ましくは３０分間〜１０時間とすることが、反応促進の観点から好適である。
【００６０】
焼成工程の後は、必要であれば粉砕工程を行ってもよい。ここでは、上述したように混合物を加熱して得られる焼成物を粉砕して、チタン酸アルカリ金属粒子とすることができる。この粉砕工程では、振動ミル、振動ボールミル、振動ロッドミル、ビーズミル、ターボミル、遊星ボールミル、さらにハンマーミルやパルベライザ、ピンミルなどの衝撃式粉砕機等を用いることができる。なかでも振動ロッドミルが好適である。振動ロッドミルを用いる場合、振幅幅を２ｍｍ〜８ｍｍとすることができる。粉砕後は、必要に応じて分級処理または篩分け処理を行う。
【００６１】
以上の工程で得られるチタン酸アルカリ金属粒子の５０％粒子径Ｄ５０は、３０μｍ〜６０μｍであることが好ましく、さらに３０μｍ〜５０μｍであることがより一層好ましい。また、チタン酸アルカリ金属粒子の１０％粒子径Ｄ１０は、１μｍ〜４０μｍ、さらに５μｍ〜３０μｍであることが好適である。そしてまた、チタン酸アルカリ金属粒子の９０％粒子径Ｄ９０は、好ましくは４０μｍ〜９０μｍであり、より好ましくは５０μｍ〜７０μｍである。また、チタン酸アルカリ金属粒子の最大粒子径Ｄｍａｘの好ましい範囲は、５０μｍ〜１１０μｍ、特に７０μｍ〜９０μｍである。チタン酸アルカリ金属粒子の５０％粒子径Ｄ５０、１０％粒子径Ｄ１０、９０％粒子径Ｄ９０及び最大粒子径Ｄｍａｘは、チタン酸化合物含有粒子について先述した粒子径の測定方法と同様に測定する。
【００６２】
その後、上述したようにして得たチタン酸アルカリ金属粒子を結合剤と混合させ、前記チタン酸アルカリ金属粒子の周囲の少なくとも一部を、結合剤層で被覆する結合剤コーティング工程を行う。結合剤は、フェノール樹脂、エポキシ樹脂、ポリイミド樹脂、ポリアミド樹脂、不飽和ポリエステル樹脂、ベンゾオキサジン樹脂、シアナートエステル樹脂、メラミン樹脂、ユリア樹脂、ポリウレタン樹脂、ジアリルフタレート樹脂、シリコーン樹脂、ビニルエステル樹脂からなる群より選択される少なくとも一種とすることが好ましい。特に、所定のフェノール樹脂を含む結合剤がより一層好ましいことについては、先に述べたとおりである。
【００６３】
チタン酸アルカリ金属粒子と結合剤の混合には、たとえば、混合機を用いることができる。混合機としては、電動コーヒーミル、レーディゲミキサー（「レーディゲ」は登録商標）、ヘンシェルミキサー等の、各種混合機を使用することができる。例えば、電動コーヒーミル（メリタジャパン株式会社製、セレクトグラインドＭＪ−５１８）を用いる場合、チタン酸アルカリ金属粒子と液体状等の結合剤を投入し、それらを１分間混合させる。これにより、チタン酸アルカリ金属粒子の周囲でその少なくとも一部を覆って結合剤層が形成されるとともに、当該結合剤層でチタン酸アルカリ金属粒子どうしが結合して凝集し、チタン酸化合物含有粒子になる。
【００６４】
混合機から取り出した、結合剤コーティング工程で得られたチタン酸化合物含有粒子は、必要に応じて、乾燥工程において、８０℃〜２００℃の温度を３０分〜５時間にわたって維持して乾燥させることができる。
【００６５】
このようにして製造されるチタン酸化合物含有粒子は、所望の摩擦摩耗特性を有する可能性があることから、自動車、鉄道車両、航空機及び産業機械類等における制動装置を構成するブレーキライニング、ディスクパッド、クラッチフェージング等の摩擦摺動部材用の摩擦材に用いて好適なものであると考えられる。また、このチタン酸化合物含有粒子は上述したように粒子サイズが大きく、人体への影響がほぼないことから、摩擦材等を製造する際の作業者の健康の安全性を高めることができる。
【００６６】
上記チタン酸化合物含有粒子は、ブレーキ用摩擦材の素材として、好適に用いられる。例えば、上記チタン酸化合物含有粒子をブレーキ用摩擦材の素材として用いる場合、上記チタン酸化合物含有粒子を１５〜２５質量％、フェノール樹脂を９〜１１質量％、黒鉛（人造黒鉛）を７〜９質量％、硫酸バリウム（バライト）を２５〜３０質量％、珪酸ジルコニウムを６〜８質量％、三硫化アンチモンを２〜４質量％、銅繊維および粉末を０〜９質量％、カシューダストを４〜６質量％、ラバーパウダーを１〜３質量％、アラミド繊維を３〜５質量％、雲母（マイカ）を４〜６質量％、クロム鉄鉱（クロマイト）を０〜２質量％を含有する摩擦材用原料混合物を、ブレーキの摩擦材の形状に成形し、面圧１０〜４００ｋｇｆ／ｃｍ2、熱成型７０〜２５０℃の温度で加圧して、ブレーキ用摩擦材を得る。
【実施例】
【００６７】
次に、この発明のチタン酸化合物含有粒子を試作し、その効果を確認したので以下に説明する。但し、ここでの説明は単なる例示を目的としたものであり、これに限定されることを意図するものではない。
【００６８】
＜試験例１＞
（製造方法）
（原料混合工程）
平均粒子径０．８ｍｍの酸化チタンの凝集体３５０．６ｇ、平均粒子径０．５ｍｍの炭酸カリウム粉末１０８．３ｇ、チタン粉末９．６ｇおよび、木屑（木質ペレット）１９．１ｇを、振動ロッドミル（中央化工機株式会社製の試験研究用小型振動ミル）中に充填し、さらにここにメタノールを０．５質量％添加して、振幅５ｍｍ、１５分間処理することにより、原料混合物を得た。なお、上記の振動ロッドミルは、内容積１リットル、直径１９ｍｍ、長さ２１８ｍｍ、４６４ｇのロッドを有するものであり、ステンレス鋼（ＳＳ）製の円柱状ロッドメディア１１．６ｋｇを用いた。
【００６９】
（焼成工程）
上記の操作を繰り返して得られた原料混合物２０ｋｇを、制御温度１１８０℃のロータリーキルンへ１５ｋｇ／時の流量で供給した。このロータリーキルン内でチタン酸カリウムへの合成反応が起こり、焼成物となってキルンから排出された。排出された焼成物を室温まで急冷し、次の粉砕工程の原料とした。
【００７０】
（粉砕工程）
これにより得られた焼成物を振動ロッドミル（中央化工機株式会社製のＭＢ−１）で粉砕した後、分級機を内蔵した衝撃式粉砕機（ホソカワミクロン株式会社製、ＡＣＭパルベライザ）で粉砕し、平均粒子径４３μｍのチタン酸カリウム粒子を得た。ここで得られたチタン酸カリウム粒子は、Ｘ線粉末回折測定の結果、６チタン酸カリウム単相であることが解かった。
【００７１】
（結合剤コーティング工程）
その後、上記のチタン酸カリウム粒子を結合剤でコーティングし、チタン酸カリウム粒子の周囲に結合剤層が形成されたチタン酸化合物含有粒子を作製した。ここで、コーティングは、電動コーヒーミル（メリタジャパン株式会社製、セレクトグラインドＭＪ−５１８）を用いて行った。チタン酸アルカリ金属粒子と液体状の結合剤について、それぞれ下記表１に示した量を電動コーヒーミルに投入し、１分間それらを混合させた。
【００７２】
【表１】
2020142979.tif 000002
【００７３】
（乾燥工程）
その後、実施例１、４、６及び８については、混合機電動コーヒーミルから取り出したチタン酸化合物含有粒子を、１２０℃の温度で１時間にわたって乾燥させた。
【００７４】
ここでは、表１に示すように、結合剤の種類および配合量、ならびに乾燥の有無について異なる実施例１〜８のチタン酸化合物含有粒子を製造した。
また、表１に示した結合剤のＡタイプは、群栄化学工業株式会社製レゾール型フェノール樹脂「ＰＬ−５６１４」（重量平均分子量３７３、樹脂固形分３３質量％）を減圧濃縮により樹脂固形分を６０質量％に調製したものである。表１に示した結合剤のＢタイプは、「ＰＬ−５６１４」を純水で樹脂固形分を３０質量％に調製したものである。また、表１に示した結合剤のＣタイプは、群栄化学工業株式会社製レゾール型フェノール樹脂「ＰＬ−２２１１」（重量平均分子量２６５０、樹脂固形分５８質量％）をメタノールで樹脂固形分を３０質量％に調製したものである。
フェノール樹脂の質量平均分子量は、ＧＰＣ測定装置（東ソー株式会社製、ＨＬＣ８３２０ＧＰＣ）およびカラム（東ソー株式会社製、ＴＳＫｇｅｌ  Ｇ３０００ＨＸＬ＋Ｇ２０００ＨＫＬ＋Ｇ２０００ＨＫＬ）を使用し、標準物質にポリスチレンを用いて測定した。
【００７５】
参考までに、コーティング前のチタン酸カリウム粒子のＳＥＭ画像を図１に、また実施例１、７及び８のＳＥＭ画像を図２〜４にそれぞれ示す。
【００７６】
（評価）
先に述べた方法に従い、粒度・形状分布測定器として株式会社セイシン企業製のＰＩＴＡ−３型を用いて、コーティング後の実施例１〜８のチタン酸化合物含有粒子のそれぞれの５０％粒子径Ｄ５０、１０％粒子径Ｄ１０、９０％粒子径Ｄ９０及び最大粒子径Ｄｍａｘならびに、ＳＰＡＮ値を算出した。実施例１〜８のチタン酸化合物含有粒子の体積頻度分布をそれぞれ、図５〜１２に示す。
【００７７】
また、太さが３μｍ以下、長さが５μｍ以上かつアスペクト比が３以上であるチタン酸化合物含有粒子を繊維状粒子とし、チタン酸カリウム粒子及び実施例１〜８のチタン酸化合物含有粒子中の繊維状粒子の個数及び割合も、先に述べた方法にて算出した。ここでは、粒度・形状分布測定器として、株式会社セイシン企業製のＰＩＴＡ−３型を用いた。
これらの結果を表２に示す。
【００７８】
【表２】
2020142979.tif 000003
【００７９】
表２に示す結果から、実施例１〜８のチタン酸化合物含有粒子では、コーティング前のチタン酸カリウム粒子と比較して、繊維状粒子の個数及び割合が大幅に低減されていることが解かる。
したがって、この発明によれば、使用時の人体への影響が少なく、安全性の高まることが解かった。
【００８０】
＜試験例２＞
試験例１における実施例４のチタン酸化合物含有粒子と、コーティング前のチタン酸カリウム粒子のそれぞれについて、摩擦材を作製してブレーキ試験を行った。
【００８１】
具体的には、実施例４のチタン酸化合物含有粒子又はコーティング前のチタン酸カリウム粒子と、フェノール樹脂、人造黒鉛、硫酸バリウム、珪酸ジルコニウム、三硫化アンチモン、銅繊維、銅粉、カシューダスト、ラバーパウダー、アラミド繊維、雲母（マイカ）及びクロム鉄鉱とを、表３に示す割合で混合し、これを混合粉とした。この混合粉を２００ｋｇｆ／ｃｍ2で予備成形し、それにより得られた予備成形物を７０℃で２時間予熱した後、１８０℃、４００ｋｇｆ／ｃｍ2で熱成形を行った。次いで、２５０℃の温度の下、１０ｋｇｆ／ｃｍ2で３時間にわたって熱処理を施して、成形体を得た。この成形体から、縦１０ｍｍ、横５０ｍｍ、厚み１０ｍｍの摩擦材を作製した。
【００８２】
【表３】
2020142979.tif 000004
【００８３】
上記の摩擦材の摩擦係数を、公益社団法人自動車技術会の規格であるＪＡＳＯ−Ｃ４０６に準拠して測定した。第２フェードリカバリ試験の第２フェード試験の摩擦係数の平均値は、コーティング前のチタン酸カリウム粒子を用いた摩擦材では０．３４３であったのに対し、実施例４のチタン酸化合物含有粒子を用いた摩擦材では０．３５０であった。したがって、結合剤でコーティングを施したチタン酸化合物含有粒子も、コーティングを施さないチタン酸カリウム粒子と同程度のブレーキ性能が得られることが解かった。
【図１】
2020142979.tif 000005
【図２】
2020142979.tif 000006
【図３】
2020142979.tif 000007
【図４】
2020142979.tif 000008
【図５】
2020142979.tif 000009
【図６】
2020142979.tif 000010
【図７】
2020142979.tif 000011
【図８】
2020142979.tif 000012
【図９】
2020142979.tif 000013
【図１０】
2020142979.tif 000014
【図１１】
2020142979.tif 000015
【図１２】
2020142979.tif 000016
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
チタン酸化合物含有粒子であって、
チタン酸アルカリ金属粒子と、
結合剤層と、を有し、
当該チタン酸化合物含有粒子の５０％粒子径Ｄ５０が４０μｍ〜１００μｍであり、
短径ｄが３μｍ以下かつ長径Ｌが５μｍ以上かつアスペクト比（Ｌ／ｄ）が３以上の当該チタン酸化合物含有粒子の含有割合が０．０５質量％以下であり、
当該チタン酸化合物含有粒子のＳＰＡＮ値が０．１〜５．０であるチタン酸化合物含有粒子。
【請求項２】
前記チタン酸アルカリ金属粒子に含まれるアルカリ金属が、カリウム、ナトリウム及びリチウムからなる群から選択される少なくとも一種である請求項１に記載のチタン酸化合物含有粒子。
【請求項３】
前記結合剤層がフェノール樹脂を含み、
当該チタン酸化合物含有粒子の全量に対する、前記フェノール樹脂の含有量が、１質量％〜１０質量％である請求項１又は２に記載のチタン酸化合物含有粒子。
【請求項４】
前記フェノール樹脂が、レゾール型フェノール樹脂である請求項３に記載のチタン酸化合物含有粒子。
【請求項５】
請求項１〜４のいずれか一項に記載のチタン酸化合物含有粒子を製造する方法であって、
チタン化合物とアルカリ金属化合物を混合して混合物を得る原料混合工程と、
前記混合物を加熱してチタン酸アルカリ金属粒子を得る焼成工程と、
前記チタン酸アルカリ金属粒子を結合剤と混合して前記チタン酸アルカリ金属粒子の周囲の少なくとも一部を結合剤層で被覆して当該チタン酸化合物含有粒子を得る結合剤コーティング工程と、
を含むチタン酸化合物含有粒子の製造方法。
【請求項６】
前記結合剤コーティング工程の後に当該チタン酸化合物含有粒子を乾燥する乾燥工程を含む請求項５に記載のチタン酸化合物含有粒子の製造方法。
【請求項７】
前記チタン酸アルカリ金属粒子の５０％粒子径Ｄ５０を３０μｍ〜６０μｍとする請求項５又は６に記載のチタン酸化合物含有粒子の製造方法。
【請求項８】
前記チタン酸アルカリ金属粒子の１０％粒子径Ｄ１０を１μｍ〜４０μｍとし、前記チタン酸アルカリ金属粒子の９０％粒子径Ｄ９０を４０μｍ〜９０μｍとする請求項７に記載のチタン酸化合物含有粒子の製造方法。
【請求項９】
前記焼成工程で、前記混合物を８００℃〜１３００℃の温度範囲内に加熱し、当該温度を１０分間〜１０時間にわたって維持する請求項５〜８のいずれか一項に記載のチタン酸化合物含有粒子の製造方法。
【請求項１０】
前記チタン酸アルカリ金属粒子に含まれるアルカリ金属を、カリウム、ナトリウム及びリチウムからなる群から選択される少なくとも一種とする請求項５〜９のいずれか一項に記載のチタン酸化合物含有粒子の製造方法。
【請求項１１】
前記結合剤コーティング工程で用いる前記結合剤を、レゾール型フェノール樹脂を含むものとする請求項５〜１０のいずれか一項に記載のチタン酸化合物含有粒子の製造方法。
【請求項１２】
前記結合剤コーティング工程で、前記チタン酸アルカリ金属粒子と結合剤の混合に、混合機を用いる請求項５〜１１のいずれか一項に記載のチタン酸化合物含有粒子の製造方法。
【請求項１３】
請求項１〜４のいずれか一項に記載のチタン酸化合物含有粒子を含有することを特徴とする摩擦材。
【手続補正２】
【補正対象書類名】明細書
【補正対象項目名】００１０
【補正方法】変更
【補正の内容】
【００１０】
このような知見に基づいた、この発明のチタン酸化合物含有粒子は、チタン酸アルカリ金属粒子と、結合剤層と、を有し、当該チタン酸化合物含有粒子の５０％粒子径Ｄ５０が４０μｍ〜１００μｍであり、短径ｄが３μｍ以下かつ長径Ｌが５μｍ以上かつアスペクト比（Ｌ／ｄ）が３以上の当該チタン酸化合物含有粒子の含有割合が０．０５質量％以下であり、当該チタン酸化合物含有粒子のＳＰＡＮ値が０．１〜５．０であるものである。
【手続補正３】
【補正対象書類名】明細書
【補正対象項目名】００１１
【補正方法】削除
【補正の内容】
【手続補正４】
【補正対象書類名】明細書
【補正対象項目名】００１５
【補正方法】変更
【補正の内容】
【００１５】
この発明のチタン酸化合物含有粒子の製造方法は、上述したいずれかのチタン酸化合物含有粒子を製造する方法であって、チタン化合物とアルカリ金属化合物を混合して混合物を得る原料混合工程と、前記混合物を加熱してチタン酸アルカリ金属粒子を得る焼成工程と、前記チタン酸アルカリ金属粒子を結合剤と混合して前記チタン酸アルカリ金属粒子の周囲の少なくとも一部を結合剤層で被覆して当該チタン酸化合物含有粒子を得る結合剤コーティング工程と、を含むものである。
【手続補正５】
【補正対象書類名】明細書
【補正対象項目名】００１７
【補正方法】変更
【補正の内容】
【００１７】
またここで、この発明のチタン酸化合物含有粒子の製造方法では、前記チタン酸アルカリ金属粒子の５０％粒子径Ｄ５０を３０μｍ〜６０μｍとすることが好ましい。前記チタン酸アルカリ金属粒子の１０％粒子径Ｄ１０は１μｍ〜４０μｍとし、前記チタン酸アルカリ金属粒子の９０％粒子径Ｄ９０は４０μｍ〜９０μｍとすることが好ましい。
【手続補正６】
【補正対象書類名】明細書
【補正対象項目名】００２０
【補正方法】変更
【補正の内容】
【００２０】
この発明のチタン酸化合物含有粒子の製造方法では、前記結合剤コーティング工程で用いる前記結合剤を、レゾール型フェノール樹脂を含むものとすることが好ましい。
前記結合剤コーティング工程では、前記チタン酸アルカリ金属粒子と結合剤の混合に、混合機を用いることが好ましい。
また、この発明の摩擦材は、上記のいずれかのチタン酸化合物含有粒子を含有するものである。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
チタン酸化合物含有粒子であって、
５０％粒子径Ｄ５０が３０μｍ〜６０μｍであるチタン酸アルカリ金属粒子と、
当該チタン酸アルカリ金属粒子の周囲の少なくとも一部を覆って形成された結合剤層と、を有し、
当該結合剤層で前記チタン酸アルカリ金属粒子どうしが結合して凝集しており、
当該チタン酸化合物含有粒子の５０％粒子径Ｄ５０が４０μｍ〜１００μｍであり、
短径ｄが３μｍ以下かつ長径Ｌが５μｍ以上かつアスペクト比（Ｌ／ｄ）が３以上の当該チタン酸化合物含有粒子の含有割合が０．０５質量％以下であり、
当該チタン酸化合物含有粒子のＳＰＡＮ値が０．１〜５．０である
チタン酸化合物含有粒子。
【請求項２】
前記チタン酸アルカリ金属粒子に含まれるアルカリ金属が、カリウム、ナトリウム及びリチウムからなる群から選択される少なくとも一種である請求項１に記載のチタン酸化合物含有粒子。
【請求項３】
前記結合剤層がフェノール樹脂を含み、
当該チタン酸化合物含有粒子の全量に対する、前記フェノール樹脂の含有量が、１質量％〜１０質量％である請求項１又は２に記載のチタン酸化合物含有粒子。
【請求項４】
前記フェノール樹脂が、レゾール型フェノール樹脂である請求項３に記載のチタン酸化合物含有粒子。
【請求項５】
請求項１〜４のいずれか一項に記載のチタン酸化合物含有粒子を製造する方法であって、
チタン化合物とアルカリ金属化合物を混合して混合物を得る原料混合工程と、
前記混合物を加熱してチタン酸アルカリ金属粒子を得る焼成工程と、
５０％粒子径Ｄ５０が３０μｍ〜６０μｍである前記チタン酸アルカリ金属粒子を結合剤と混合して前記チタン酸アルカリ金属粒子の周囲の少なくとも一部を結合剤層で被覆して、前記結合剤層で前記チタン酸アルカリ金属粒子どうしが結合して凝集してなる当該チタン酸化合物含有粒子を得る結合剤コーティング工程と、
を含むチタン酸化合物含有粒子の製造方法。
【請求項６】
前記結合剤コーティング工程の後に当該チタン酸化合物含有粒子を乾燥する乾燥工程を含む請求項５に記載のチタン酸化合物含有粒子の製造方法。
【請求項７】
前記チタン酸アルカリ金属粒子の１０％粒子径Ｄ１０を１μｍ〜４０μｍとし、前記チタン酸アルカリ金属粒子の９０％粒子径Ｄ９０を４０μｍ〜９０μｍとする請求項５又は６に記載のチタン酸化合物含有粒子の製造方法。
【請求項８】
前記焼成工程で、前記混合物を８００℃〜１３００℃の温度範囲内に加熱し、当該温度を１０分間〜１０時間にわたって維持する請求項５〜７のいずれか一項に記載のチタン酸化合物含有粒子の製造方法。
【請求項９】
前記チタン酸アルカリ金属粒子に含まれるアルカリ金属を、カリウム、ナトリウム及びリチウムからなる群から選択される少なくとも一種とする請求項５〜８のいずれか一項に記載のチタン酸化合物含有粒子の製造方法。
【請求項１０】
前記結合剤コーティング工程で用いる前記結合剤を、レゾール型フェノール樹脂を含むものとする請求項５〜９のいずれか一項に記載のチタン酸化合物含有粒子の製造方法。
【請求項１１】
前記結合剤コーティング工程で、前記チタン酸アルカリ金属粒子と結合剤の混合に、混合機を用いる請求項５〜１０のいずれか一項に記載のチタン酸化合物含有粒子の製造方法。
【請求項１２】
請求項１〜４のいずれか一項に記載のチタン酸化合物含有粒子を含有することを特徴とする摩擦材。
【手続補正２】
【補正対象書類名】明細書
【補正対象項目名】００１０
【補正方法】変更
【補正の内容】
【００１０】
このような知見に基づいた、この発明のチタン酸化合物含有粒子は、５０％粒子径Ｄ５０が３０μｍ〜６０μｍであるチタン酸アルカリ金属粒子と、当該チタン酸アルカリ金属粒子の周囲の少なくとも一部を覆って形成された結合剤層と、を有し、当該結合剤層で前記チタン酸アルカリ金属粒子どうしが結合して凝集しており、当該チタン酸化合物含有粒子の５０％粒子径Ｄ５０が４０μｍ〜１００μｍであり、短径ｄが３μｍ以下かつ長径Ｌが５μｍ以上かつアスペクト比（Ｌ／ｄ）が３以上の当該チタン酸化合物含有粒子の含有割合が０．０５質量％以下であり、当該チタン酸化合物含有粒子のＳＰＡＮ値が０．１〜５．０であるものである。
【手続補正３】
【補正対象書類名】明細書
【補正対象項目名】００１５
【補正方法】変更
【補正の内容】
【００１５】
この発明のチタン酸化合物含有粒子の製造方法は、上述したいずれかのチタン酸化合物含有粒子を製造する方法であって、チタン化合物とアルカリ金属化合物を混合して混合物を得る原料混合工程と、前記混合物を加熱してチタン酸アルカリ金属粒子を得る焼成工程と、５０％粒子径Ｄ５０が３０μｍ〜６０μｍである前記チタン酸アルカリ金属粒子を結合剤と混合して前記チタン酸アルカリ金属粒子の周囲の少なくとも一部を結合剤層で被覆して、前記結合剤層で前記チタン酸アルカリ金属粒子どうしが結合して凝集してなる当該チタン酸化合物含有粒子を得る結合剤コーティング工程と、を含むものである。
【手続補正４】
【補正対象書類名】明細書
【補正対象項目名】００１７
【補正方法】削除
【補正の内容】